ПРОЦЕСС ДЛЯ СИНТЕЗА ЧАСТИЦ ГЛИНЫ

1. Способ синтеза глинистых частиц, включающий этап нагрева смеси реагентного раствора соли металла и силиката металла посредством источника излучения в условиях, обеспечивающих получение упомянутых глинистых частиц.
2. Способ по п.1, включающий этап выбора упомянутого силиката металла из группы, состоящей из силиката лития, силиката натрия, силиката калия, силиката бериллия, силиката магния и силиката кальция.
3. Способ по п.1, включающий использование молярного избытка силиката металла по отношению к упомянутой соли металла упомянутой смеси реагентного раствора.
4. Способ по п.1, отличающийся тем, что упомянутый источник излучения представляет собой источник излучения СВЧ-волн.
5. Способ по п.4, включающий этап приложения упомянутых СВЧ-волн с мощностью в диапазоне 30 Вт-180 кВт или 30-1200 Вт.
6. Способ по п.4, включающий этап приложения упомянутых СВЧ-волн с частотой в диапазоне 0,3-300 ГГц.
7. Способ по п.4, включающий этап приложения упомянутых СВЧ-волн в течение периода времени в диапазоне от 20 мин до 2 ч.
8. Способ по п.1, отличающийся тем, что упомянутый нагрев проводится при значении рН, по существу, характерном для щелочной среды.
9. Способ по п.8, отличающийся тем, что упомянутый pH - в пределах как минимум 8,5.
10. Способ по п.9, отличающийся тем, что упомянутый pH - в пределах от 9 до 10.
11. Способ по п.8, включающий этап добавления раствора гидроксида металла к упомянутой реагентной смеси для получения упомянутого значения pH, характерного для щелочной среды.
12. Способ по п.1, отличающийся тем, что упомянутый металл упомянутой соли металла представляет собой раствор соли многовалентного металла.
13. Способ по п.1, отличающийся тем, что упомянутая соль металла выбрана из группы, включающей щелочные металлы, щелочноземельные металлы, металлы группы IIIA, VIIB и VIII Периодической системы химических элементов (Д.И.Менделеева).
14. Способ по п.13, отличающийся тем, что упомянутый металл упомянутой соли металла выбран из группы, включающей натрий, калий, литий, магний, кальций, алюминий, железо и марганец.
15. Способ по п.13, отличающийся тем, что упомянутый анион упомянутой соли металла представляет собой галоид.
16. Способ по п.13, отличающийся тем, что упомянутый анион упомянутой соли металла представляет собой как минимум один из анионов хлорида и фторида.
17. Способ по п.1, отличающийся тем, что упомянутые соли металла и упомянутый источник силикатов выбраны для синтеза глинистых частиц из группы, состоящей из криолита, клинохлора, каолинита, нонтронита, парагонита, флогопита, пирофиллита, смектита, талька, вермикулита и смесей упомянутого.
18. Способ по п.17, отличающийся тем, что упомянутая смектитная глина выбрана из группы, состоящей из бентонита, бейделлита, гекторита, монтмориллонита, сапонита, стивенсита и смесей упомянутого.
19. Способ по п.1, включающий этап удаления упомянутых глинистых частиц из упомянутого реагентного раствора.
20. Способ по п.19, включающий этап высушивания упомянутых удаляемых глинистых частиц с учетом значительного удаления внешней воды из них.
21. Способ по п.19, отличающийся тем, что упомянутый этап высушивания выполняется при температуре приблизительно 250°С.
22. Способ по п.19, отличающийся тем, что упомянутый этап высушивания выполняется в течение приблизительно 8 ч.
23. Способ по п.1, отличающийся тем, что размер частиц упомянутых глинистых частиц в диапазоне от нанометров до микрометров.
24. Способ по п.23, отличающийся тем, что размер частиц упомянутых глинистых частиц в диапазоне от 40 до 120 нм.
25. Глинистая частица, полученная согласно способу по п.1.